ПОЛУЧЕНИЕ УКСУСНОЙ КИСЛОТЫ

1. Способ получения уксусной кислоты, включающий стадии, на которых:
(а) проводят карбонилирование метанола в присутствии катализатора, стабилизатора катализатора, воды и метилиодида, с образованием реакционной смеси, включающей катализатор, стабилизатор катализатора, уксусную кислоту, метанол, метилиодид, метилацетат и воду; и
(b) проводят дистилляцию реакционной смеси для отделения кубового потока, включающего катализатор и стабилизатор катализатора, потока бокового погона, включающего уксусную кислоту и воду, и потока головного погона, включающего метанол, метилацетат, метилиодид и воду.
2. Способ по п.1, в котором кубовой поток со стадии (b) возвращают рециркуляцией в процесс карбонилирования на стадии (а).
3. Способ по п.1, в котором поток головного погона со стадии (b) возвращают рециркуляцией в процесс карбонилирования на стадии (а).
4. Способ по п.1, в котором поток головного погона подвергают разделению фаз на легкую водную фазу, включающую воду, уксусную кислоту и метилацетат, и тяжелую органическую фазу, включающую метилиодид и метилацетат.
5. Способ по п.4, в котором тяжелую органическую фазу возвращают рециркуляцией в процесс карбонилирования на стадии (а).
6. Способ по п.4, в котором легкую водную фазу рециркулируют на дистилляцию стадии (b) или в процесс карбонилирования в стадии (а).
7. Способ по п.1, дополнительно включающий дистилляцию потока бокового погона для удаления воды.
8. Способ по п.1, в котором катализатор выбирают из группы, состоящей из родиевых катализаторов и иридиевых катализаторов.
9. Способ по п.1, в котором катализатор представляет собой родиевый катализатор.
10. Способ по п.9, в котором стабилизатор катализатора выбирают из группы, состоящей из оксидов пятивалентных элементов Группы VA, иодидных солей металлов и их смесей.
11. Способ по п.9, в котором стабилизатор катализатора представляет собой фосфиноксид.
12. Способ по п.9, в котором стабилизатор катализатора представляет собой трифенилфосфиноксид.
13. Способ по п.9, в котором стабилизатор катализатора представляет собой иодидную соль металла.
14. Способ по п.9, в котором стабилизатор катализатора представляет собой иодид лития.
15. Способ по п.1, в котором концентрация воды на стадии (а) составляет до 10 вес.% реакционной смеси.